(57)【要約】【課題】転炉吹錬時のスロッピングの有無や大小の判定をオペレータの目視判定によらずに行うことができる評価方法を提供する。【解決手段】転炉から溢流するスラグの流出域上に位置する一点を測定点ａとし、該測定点ａの温度を計測する。スロッピングが発生したときの測定点ａでの温度ｔiとスロッピング発生前の温度ｔcとの差ｔdよりΣｔdで表されるスロッピング指数ＳＬＩを求め、該ＳＬＩ値の大小によってスロッピングの程度を評価する。【選択図】図３
2013253289.tif 000002
【特許請求の範囲】
【請求項１】
精錬炉の吹錬時に発生するスロッピングの評価方法であって、スロッピング時に精錬炉から溢流するスラグの流出域の一点を測定点とし、該測定点での温度を温度計測手段により計測して下記数１式で定義されるスロッピング指数ＳＬＩを求め、該ＳＬＩ値に基づいてスロッピングを評価することを特徴とするスロッピングの評価方法。
【数１】
2013253289.tif 000007
ここでｔｄ＝ｔi−ｔc
ｔi：測定点におけるスロッピング発生後の計測温度
ｔc：同スロッピング発生前の計測温度
【請求項２】
前記スロッピング指数ＳＬＩは吹錬開始時からスロッピング終了時までの間で求められることを特徴とする請求項１記載のスロッピングの評価方法。
【発明の詳細な説明】
【技術分野】
【０００１】
本発明は、転炉や予備処理炉等の精錬炉において、酸素やフラックスを吹錬する際に発生するスロッピングの有無や大小等の程度を評価する評価方法に関する。
【背景技術】
【０００２】
精錬炉において酸素やフラックスを吹錬する際にはスラグがフォーミングするが、フォーミングが激しくなると、スラグが炉外に溢流するスロッピングを生ずることがあり、スロッピングが発生すると、出鋼の歩留りが低下し、炉周りの設備への地金の付着による操業ロスの増加、建屋外への発煙の原因となり、コスト増をもたらし、環境に悪影響を与える。
【０００３】
スロッピングを抑制するアクションとしては従来、例えばランス高さや酸素吹込量の調整（特許文献１）、コークス、プラスチック、紙スラジ等の炭材や石灰等の抑制材の投入（特許文献２〜４）、生石灰、石灰石等のスラグ塩基度の調整等が行われ、これらのアクションを行った場合のスロッピングの有無や大小の判定は従来、オペレータの目視によって行っていた。
【先行技術文献】
【特許文献】
【０００４】
【特許文献１】特開平８−３０２４１３号
【特許文献２】特公昭６２−５９６９号
【特許文献３】特開昭５９−２０５４１０号
【特許文献４】特開平９−２１７１０７号
【発明の概要】
【発明が解決しようとする課題】
【０００５】
スロッピングの有無は兎も角として、大小の判定をオペレータの目視によって行うのは熟練を要するうえ、判定に個人差を生じ易く、目視によって判定したスロッピングの程度から、当該チャージで実施したスロッピング抑制アクションの良否を判定し、判定結果に基づいて、以降のチャージで実施するスロッピング抑制アクションのタイミングやパラメータに修正を加え、これにより以後のチャージでスロッピング抑制アクションを実施する従来の手法では、オペレータ間で修正方法にバラ付きが生じ易く、そのため、適切なスロッピング抑制アクションを安定的に実施することが困難だった。
【０００６】
本発明は、スロッピングを、オペレータの目視判定によらず、定量的に評価できるような評価方法を提供することを目的とする。
【課題を解決するための手段】
【０００７】
請求項１に係る発明は、精錬炉の吹錬時に発生するスロッピングの評価方法であって、スロッピング時に精錬炉から溢流するスラグの流出域の一点を測定点とし、該測定点での温度を温度計測手段により計測して下記数１式で定義されるスロッピング指数ＳＬＩ（Slopping Index）を求め、該ＳＬＩ値に基づいてスロッピングを評価することを特徴とする。
【０００８】
【数１】
2013253289.tif 000003
【０００９】
ここでｔdはスロッピング発生後の測定点での計測温度ｔiと、スロッピング発生前の測定点での計測温度ｔcの差で、ｔd＝ｔi−ｔcとして表される。
【００１０】
請求項２に係る発明は、請求項１に係る発明において、前記スロッピング指数ＳＬＩは吹錬開始時からスロッピング終了時までの間で求められることを特徴とする。
【発明の効果】
【００１１】
本発明者らは、オペレータの目視による判定と、前述のＳＬＩ値とに相関関係があることを見出し、ＳＬＩ値によってスロッピングの有無や大小の判定を、オペレータの目視判定によらず、定量的に行うことができることが判明した。そしてＳＬＩ値を求めることによりＳＬＩ値とスロッピング抑制アクションとの相関関係が精度よく求められるようになり、各チャージ毎のスロッピング抑制アクションの良否を適切に評価できるようになるため、以後のチャージで最適なスロッピング抑制アクションを取り易くなる。
【００１２】
またスロッピングの発生及び終了時期は経験則上、吹錬開始後のほぼ一定時期であることが知られており、ＳＬＩを求めるのをスロッピング終了時で足切りすることにより、スロッピングの評価をより短時間で精度よく行うことができる。
【図面の簡単な説明】
【００１３】
【図１】転炉での測定点ａを示す概略図。
【図２】スロッピング発生時の温度の経時変化を示す図。
【図３】同線図。
【図４】スロッピング時の目視による判定結果とＳＬＩの関係を示す図。
【発明を実施するための形態】
【００１４】
以下には、本発明方法を精錬炉としての転炉において実施した場合の実施形態について説明する。
【００１５】
図１は、転炉１での測定点ａを示すもので、該測定点ａはスロッピング時、転炉１から溢流するスラグの流出域上に位置し、該測定点ａでの鉄皮の温度が転炉手前に配置した一対の防熱板２の間の隙間より図示しない温度計測手段、例えば放射温度計により計測されるようになっている。
【００１６】
図２は、吹錬開始後、スロッピングが生じたときの測定点ａでの温度の経時変化を示すものであり、図３は図２を線図として表したもので、図３中、Ｔaはスロッピング開始時間、Ｔbはスロッピング終了時間、ｔcはスロッピング開始前の計測温度、ｔiはスロッピング開始後の計測温度、ｔdはｔi−ｔcを示している。これよりスロッピングが開始してから吹錬が終了するまでの針線部分の面積はΣｔdで表され、これをスロッピング指数ＳＬＩ（Slopping Index）と定義すると、ＳＬＩは下記数１式で表される。
【００１７】
【数１】
2013253289.tif 000004
【００１８】
図４は、表１に示される目視によるスロッピングの判定基準と、該基準の各項目に対応するスロッピング発生時に実測された温度に基づいて前記数１式により算出したＳＬＩとその平均値を示すもので、図４に明示されるようにスロッピングは目視による判定基準とＳＬＩ値とに相関関係があることが見出される。
【００１９】
【表１】
2013253289.tif 000005
【００２０】
前記実施形態では、ＳＬＩはスロッピングが開始して吹練が終了するまでの間の温度上昇ｔdの和として求められているが、スロッピング開始時間Ｔａよりスロッピング終了時間Ｔｂまでの温度上昇ｔdの和、すなわち下記数２式として表してもよい。ここでスロッピング開始時間及び終了時間はそれぞれ通常、吹錬開始後、約５,６分及び１０分程度である。
【００２１】
【数２】
2013253289.tif 000006
【産業上の利用可能性】
【００２２】
本発明は、実施形態に示されるような転炉に限ることなく、吹錬によってスロッピングが発生する予備処理炉等の精錬炉に適用可能である。
【符号の説明】
【００２３】
１・・転炉
２・・防熱板
【図４】
2013253289.tif 000008
【図１】
2013253289.tif 000009
【図２】
2013253289.tif 000010
【図３】
2013253289.tif 000011